(57)【要約】      （修正有）【課題】放射線を効率的に遮蔽することができる、放射線遮蔽用水性組成物および該放射線遮蔽用水性組成物の製造方法を提供する。【解決手段】タングステン、モリブデンおよびそれらの酸化物からなる群から選択される少なくとも１種の成分を含む放射線遮蔽粒子を含有する放射線遮蔽用水性組成物であって、該粒子は脱硝触媒および／または脱硫触媒に由来する組成物。また、タングステン、モリブデンおよびそれらの酸化物からなる群から選択される少なくとも１種の成分を含む放射線遮蔽粒子を、脱硝触媒および／または脱硫触媒を粉砕して得る工程、および、該粒子を、分散剤を含む水性溶媒に分散させる工程を含む、放射線遮蔽用水性組成物の製造方法。【選択図】なし【特許請求の範囲】
【請求項１】
タングステン、モリブデンおよびそれらの酸化物からなる群から選択される少なくとも１種の成分を含む放射線遮蔽粒子を含有する放射線遮蔽用水性組成物であって、該放射線遮蔽粒子は脱硝触媒および／または脱硫触媒に由来する、組成物。
【請求項２】
放射線遮蔽粒子は、タングステン、モリブデンおよびそれらの酸化物からなる群から選択される少なくとも１種の成分を、放射線遮蔽粒子の全重量に基づいてタングステンおよび／またはモリブデンの金属換算で２重量％〜２０重量％の量で含む、請求項１に記載の放射線遮蔽用水性組成物。
【請求項３】
放射線遮蔽粒子は０．２μｍ以下の平均一次粒子径を有する、請求項１または２に記載の放射線遮蔽用水性組成物。
【請求項４】
放射線遮蔽粒子は水性組成物中で０．５μｍ未満の平均分散粒子径を有する、請求項１〜３のいずれかに記載の放射線遮蔽用水性組成物。
【請求項５】
放射線遮蔽粒子は、タングステン酸化物およびモリブデン酸化物とは異なる、さらなる無機酸化物を含む、請求項１〜４のいずれかに記載の放射線遮蔽用水性組成物。
【請求項６】
脱硝触媒および／または脱硫触媒は、触媒として使用後の脱硝触媒および／または脱硫触媒である、請求項１〜５のいずれかに記載の放射線遮蔽用水性組成物。
【請求項７】
放射線遮蔽用水性組成物は、タングステンおよび／または酸化タングステンの粒子をさらに含有する、請求項１〜６のいずれかに記載の放射線遮蔽用水性組成物。
【請求項８】
放射線遮蔽用水性組成物は塗料またはインクである、請求項１〜７のいずれかに記載の放射線遮蔽用水性組成物。
【請求項９】
タングステン、モリブデンおよびそれらの酸化物からなる群から選択される少なくとも１種の成分を含む放射線遮蔽粒子を、脱硝触媒および／または脱硫触媒を粉砕して得る工程、および、
該粒子を、分散剤を含む水性溶媒に分散させる工程
を含む、請求項１〜８のいずれかに記載の放射線遮蔽用水性組成物の製造方法。
【請求項１０】
脱硝触媒および／または脱硫触媒を粉砕して、０．２μｍ以下の平均一次粒子径を有し、水性組成物中で０．５μｍ未満の平均分散粒子径を有する放射線遮蔽粒子を得る、請求項９に記載の方法。
【発明の詳細な説明】
【技術分野】
【０００１】
本発明は、放射線遮蔽効果を有する放射線遮蔽用水性組成物、例えば放射線遮蔽用塗料またはインク、ならびに、該放射線遮蔽用水性組成物の製造方法に関する。
【背景技術】
【０００２】
放射線は、例えば医療分野において、コンピュータ断層撮影（ＣＴ）やエックス線撮影などの放射線検査および放射線治療において広く使用されている。また、原子力発電所においては放射性物質が使用されている。このような放射線被爆の可能性がある作業環境下においては、放射線を遮蔽する必要があり、通常、鉛やタングステンなどの金属が放射線遮蔽効果を有する材料として使用されている。
【０００３】
鉛やタングステンなどの金属は、通常、金属の板として、または、これらの金属とポリマーとを混練し加工した樹脂成型物として、放射線遮蔽が必要な建造物の壁および床に設置される。また、これらの金属は、例えばウレタンポリマーやエポキシポリマーなどのポリマーとの混練物として、建造物の壁および床に塗布されることも多い。
【０００４】
しかしながら、鉛は、人体および環境への影響が懸念されるという課題があった。また、鉛やタングステンなどの金属は、十分な放射線遮蔽効果を有する放射線遮蔽材として用いるには重量が大きく扱いにくいという課題があった。特にタングステンは比重が高く、タングステンを含む放射線遮蔽材は特に重量が大きく扱いにくいという課題があった。
【０００５】
特許文献１には、タングステン、モリブデンまたはこれらの酸化物の粉体を含む放射線遮蔽塗料が記載されている。同文献には、タングステンまたはモリブデン等を含む塗料のエックス線遮蔽力が、塗膜が厚くなるにつれて増大したことが記載され、遮蔽すべき放射線の種類、量、強さ等に応じて塗膜の厚さを調整することにより、放射線に合わせた遮蔽を行うことができることが記載されている。しかしながら、タングステンおよびモリブデン等の金属をより少ない量で塗布して満足のいく放射線遮蔽効果を達成することができる、放射線をより効率的に遮蔽することができる組成物についての要求は、なお存在している。
【先行技術文献】
【特許文献】
【０００６】
【特許文献１】特開２０１３−６９８８号公報
【発明の概要】
【発明が解決しようとする課題】
【０００７】
本発明の課題は、放射線を効率的に遮蔽することができる放射線遮蔽用水性組成物および該放射線遮蔽用水性組成物の製造方法を提供することである。
【課題を解決するための手段】
【０００８】
本発明者らは、上記課題を達成するために鋭意検討を重ね、タングステン、モリブデンおよびそれらの酸化物からなる群から選択される少なくとも１種の成分を含む放射線遮蔽粒子を含有する放射線遮蔽用水性組成物であって、該粒子は脱硝触媒および／または脱硫触媒に由来する組成物が、上記課題を達成することを見出し、本発明を完成するに至った。
【０００９】
すなわち、本発明は以下の構成からなる。
（１）タングステン、モリブデンおよびそれらの酸化物からなる群から選択される少なくとも１種の成分を含む放射線遮蔽粒子を含有する放射線遮蔽用水性組成物であって、該粒子は脱硝触媒および／または脱硫触媒に由来する、組成物。
（２）放射線遮蔽粒子は、タングステン、モリブデンおよびそれらの酸化物からなる群から選択される少なくとも１種の成分を、放射線遮蔽粒子の全重量に基づいてタングステンおよび／またはモリブデンの金属換算で２重量％〜２０重量％の量で含む、上記（１）に記載の放射線遮蔽用水性組成物。
（３）放射線遮蔽粒子は０．２μｍ以下の平均一次粒子径を有する、上記（１）または（２）に記載の放射線遮蔽用水性組成物。
（４）放射線遮蔽粒子は水性組成物中で０．５μｍ未満の平均分散粒子径を有する、上記（１）〜（３）のいずれかに記載の放射線遮蔽用水性組成物。
（５）放射線遮蔽粒子は、タングステン酸化物およびモリブデン酸化物とは異なる、さらなる無機酸化物を含む、上記（１）〜（４）のいずれかに記載の放射線遮蔽用水性組成物。
（６）脱硝触媒および／または脱硫触媒は、触媒として使用後の脱硝触媒および／または脱硫触媒である、上記（１）〜（５）のいずれかに記載の放射線遮蔽用水性組成物。
（７）放射線遮蔽用水性組成物は、タングステンおよび／または酸化タングステンの粒子をさらに含有する、上記（１）〜（６）のいずれかに記載の放射線遮蔽用水性組成物。
（８）放射線遮蔽用水性組成物は塗料またはインクである、上記（１）〜（７）のいずれかに記載の放射線遮蔽用水性組成物。
（９）タングステン、モリブデンおよびそれらの酸化物からなる群から選択される少なくとも１種の成分を含む放射線遮蔽粒子を、脱硝触媒および／または脱硫触媒を粉砕して得る工程、および、
該粒子を、分散剤を含む水性溶媒に分散させる工程
を含む、上記（１）〜（８）のいずれかに記載の放射線遮蔽用水性組成物の製造方法。
（１０）脱硝触媒および／または脱硫触媒を粉砕して、０．１μｍ以下の平均一次粒子径を有し、水性組成物中で０．５μｍ未満の平均分散粒子径を有する放射線遮蔽粒子を得る、上記（９）に記載の方法。
【発明の効果】
【００１０】
本発明の放射線遮蔽用水性組成物によれば、少ないタングステンおよび／またはモリブデンの金属換算含有量であっても、効率的に放射線を遮蔽することができる。また、本発明の放射線遮蔽用水性組成物は、効率的に放射線を遮蔽することができるため、例えば本発明の放射線遮蔽用水性組成物を塗布して得た放射線遮蔽材料や、本発明の放射線遮蔽用水性組成物を塗布した放射線遮蔽が必要な土壌等は、同程度の効果を得るためにタングステンまたはモリブデン等の金属担体を用いて処理した放射線遮蔽材料や土壌等と比較して、より軽量であり、使用性および取扱い性に優れる。
【発明を実施するための形態】
【００１１】
本発明の放射線遮蔽用水性組成物は、放射線遮蔽粒子を含有する。該粒子は、放射線遮蔽効果を有する粒子であり、タングステン、モリブデンおよびそれらの酸化物からなる群から選択される少なくとも１種の成分を含む。該粒子は、タングステン、モリブデンおよびそれらの酸化物からなる群から選択される成分を単独で含有してよく、２種以上の成分を組み合わせて含有してもよい。
【００１２】
本発明の放射線遮蔽用水性組成物に含有される放射線遮蔽粒子は、放射線遮蔽効果の観点から、放射線遮蔽粒子の全重量に基づいて、タングステンおよび／またはモリブデンの金属換算で２重量％以上、３重量％以上、５重量％以上の、タングステン、モリブデンおよびそれらの酸化物からなる群から選択される少なくとも１種の成分を含むことが好ましい。該放射線遮蔽粒子は、放射線遮蔽効果の観点からは放射線遮蔽粒子中により多くのタングステンおよび／またはモリブデンを含有することが好ましいが、放射線を効率的に遮蔽する観点から、放射線遮蔽粒子の全重量に基づいて、タングステンおよび／またはモリブデンの金属換算で２０重量％以下、１５重量％以下、１０重量％以下の、タングステン、モリブデンおよびそれらの酸化物からなる群から選択される少なくとも１種の成分を含むことが好ましい。
【００１３】
本発明の放射線遮蔽用水性組成物に含有される放射線遮蔽粒子は、脱硝触媒または脱硫触媒に由来する。本発明において、放射線遮蔽粒子が「脱硝触媒または脱硫触媒に由来する」とは、放射線遮蔽粒子が脱硝触媒または脱硫触媒に由来して得られるものであれば特に限定されないが、例えば脱硝触媒または脱硫触媒それ自体であるか、または、脱硝触媒または脱硫触媒に例えば粉砕処理等を行って得たものであってよい。本発明の放射線遮蔽用水性組成物に含有される放射線遮蔽粒子を得るために、タングステン、モリブデンおよびそれらの酸化物からなる群から選択される少なくとも１種の成分を含む脱硝触媒または脱硫触媒を使用することができる。本発明において使用することができる脱硝触媒としては、例えば特開２００１−１１３１７０号に記載された脱硝触媒、特開平７−２２２９２４号に記載されたチタニアを担体としこれにタングステン及び／又はモリブデン成分を担持させた触媒あるいはさらにバナジウム成分を担持させたチタン−タングステン及び／又はモリブデン系脱硝触媒、特開２００４-１９５４４５に記載された酸化触媒（脱硫触媒）、特開２００４−０９９５８７号に記載された液相酸化反応用触媒などが挙げられる。ここで、タングステン、モリブデンおよびそれらの酸化物からなる群から選択される少なくとも１種の成分を含む脱硝触媒または脱硫触媒は、触媒として使用する前の脱硝触媒または脱硫触媒であるか、または、触媒として使用後の使用済み脱硝触媒または脱硫触媒のいずれであってもよい。ここで、脱硝触媒または脱硫触媒は、触媒として使用後、通常は廃棄物として処分されるものである。使用済みの脱硝触媒または脱硫触媒を使用する本発明の一態様においては、原料を安価に入手することができ、廃棄物を有効利用することができるというさらなる利点を有する。本発明の放射線遮蔽用水性組成物は、放射線遮蔽効果の観点から、使用済みの脱硝触媒または使用済みの脱硫触媒に由来する放射線遮蔽粒子を使用することが好ましい。
【００１４】
本発明の一態様において、放射線遮蔽効果の観点から、本発明の放射線遮蔽用水性組成物に含有される放射線遮蔽粒子はタングステン酸化物およびモリブデン酸化物とは異なる少なくとも１種の無機酸化物をさらに含有することが好ましい。無機酸化物としては、タングステン酸化物およびモリブデン酸化物以外の無機酸化物であれば特に限定されないが、例えば金属元素および／または半金属元素の酸化物、具体的にはチタン、ケイ素、バナジウムおよびコバルトの酸化物などが挙げられる。無機酸化物はチタンおよび／またはケイ素の酸化物であることが、好ましい平均一次粒子径を有する放射線遮蔽粒子が得られるため、放射線遮蔽効果の観点から好ましい。
【００１５】
本発明の一態様において、放射線遮蔽効果の観点から、本発明の放射線遮蔽用水性組成物に含有される放射線遮蔽粒子中、タングステン、モリブデンおよびそれらの酸化物からなる群から選択される成分が無機酸化物に担持されているか、または、タングステン、モリブデンおよびそれらの酸化物からなる群から選択される成分が無機酸化物を被覆した状態で存在することが好ましい。上記の態様において、タングステン、モリブデンおよびそれらの酸化物からなる群から選択される成分をより均一かつより緻密に塗布することができる。
【００１６】
無機酸化物としては、タングステン酸化物およびモリブデン酸化物以外の無機酸化物であれば特に限定されないが、例えば金属元素および／または半金属元素の酸化物、具体的にはチタン、ケイ素、バナジウムおよびコバルトの酸化物などが挙げられる。無機酸化物はチタンおよび／またはケイ素であることが、好ましい平均一次粒子径を有する放射線遮蔽粒子が得られ、放射線遮蔽効果の観点から好ましい。本発明の放射線遮蔽用水性組成物に含有される放射線遮蔽粒子は、無機酸化物を単独で含有してよく、２種以上の成分を組み合わせて含有してもよい。
【００１７】
本発明の放射線遮蔽用水性組成物に含有される放射線遮蔽粒子は、放射線遮蔽効果の観点から、好ましくは０.２μｍ以下、より好ましくは０.１μｍ以下の平均一次粒子径を有する。本発明の放射線遮蔽用水性組成物に含有される放射線遮蔽粒子は、通常０.０３μｍ以上の平均一次粒子径を有する。ここで、平均一次粒子径の測定条件の詳細は実施例に示す通りであり、電子顕微鏡を用いて写真上で実測することにより測定することができる。
【００１８】
本発明の放射線遮蔽用水性組成物に含有される放射線遮蔽粒子は、水性組成物の安定性および放射線遮蔽効果の観点から、本発明の放射線遮蔽用水性組成物中で、好ましくは０.５μｍ未満、より好ましくは０.４μｍ以下、特に好ましくは０.３μｍ以下の平均分散粒子径を有することが好ましい。また、本発明の放射線遮蔽用水性組成物に含有される放射線遮蔽粒子は、通常、小さい粒子径を有する放射線遮蔽粒子の存在は特に不利益を有するものではないが、０.０５μｍ以上の平均分散粒子径を有する。ここで、平均分散粒子径の測定条件の詳細は実施例に示す通りであり、水性組成物を試料として、レーザ回折式粒子径分布測定装置を用いて測定することができる。分散粒子径が０.５μｍ未満であると、粒子を分散させた水性組成物、インク、塗料のより良好な安定が得られ、沈降、ハードケーキング、水相の分離などの現象がより生じにくくなる。また、分散粒子径が０.５μｍ未満であると、より良好な塗膜の均一性が得られる。さらに、分散粒子径が０.５μｍ未満であると、塗膜中の粒子密度がより高くなるため、放射線遮蔽効果の観点から好ましい。
【００１９】
本発明の放射線遮蔽用水性組成物は、放射線遮蔽効果の観点から、タングステン、モリブデンおよびそれらの酸化物からなる群から選択される成分を含む放射線遮蔽粒子を、水性組成物の全重量に基づいて好ましくは１重量％以上、より好ましくは５重量％以上、特に好ましくは１０重量％以上の量で含有する。タングステン、モリブデンおよびそれらの酸化物からなる群から選択される成分を含む放射線遮蔽粒子の含有量は、より加工しやすい粘性を有する水性組成物を得る観点から、水性組成物の全重量に基づいて好ましくは８０重量％以下、より好ましくは７５重量％以下、特に好ましくは５５重量％以下である。
【００２０】
本発明の放射線遮蔽用水性組成物は、水性溶媒、好ましくは水を含有する。水性溶媒の含有量は、水性組成物の安定性の観点から、放射線遮蔽用水性組成物の全重量に基づいて好ましくは９９重量％以下、より好ましくは９５重量％以下、特に９０重量％以下である。同様の観点から、放射線遮蔽用水性組成物の全重量に基づいて好ましくは２０重量％以上、より好ましくは２５重量％以上、特に４５重量％以上である。
【００２１】
本発明の放射線遮蔽用水性組成物は、放射線遮蔽粒子および水性溶媒に加えて、タングステンおよび／または酸化タングステンの粒子をさらに含有してもよい。本発明の放射線遮蔽用水性組成物がタングステンおよび／または酸化タングステンの粒子をさらに含有する場合、タングステンおよび／または酸化タングステンの粒子の量は何ら限定されないが、放射線遮蔽用水性組成物の全重量に基づいて、通常、１重量％〜３０重量％である。
【００２２】
タングステンおよび／または酸化タングステンの粒子としては、タングステンまたは酸化タングステンの単体の粒子を用いてよく、これらの粒子を適宜組み合わせて混合して使用してもよい。タングステンおよび／または酸化タングステンの粒子の粒径は、放射線遮蔽効果および水性組成物中での分散性または安定性の観点から、１０μｍ以下であることが好ましい。ここで、タングステンおよび／または酸化タングステンの粒子の粒径は、Ｓｕｂ Ｓｉｅｖｅ Ｓｉｚｅｒ法により測定することができる。
【００２３】
本発明の放射線遮蔽用水性組成物がタングステンおよび／または酸化タングステンの粒子をさらに含有する態様において、本発明の放射線遮蔽用水性組成物に含有される放射線遮蔽粒子の平均分散粒子径を測定する際には、例えば実施例において詳細に記載するように、適当な孔径を有するメンブランフィルター等のろ過装置を用いてタングステンおよび／または酸化タングステンの粒子を放射線遮蔽用水性組成物から除去し、得られたろ液を用いて放射線遮蔽粒子の分散粒子径を測定することができる。
【００２４】
本発明の放射線遮蔽用水性組成物は、タングステン、モリブデンおよびそれらの酸化物からなる群から選択される成分を含む放射線遮蔽粒子および水性溶媒に加えて、分散剤、溶媒、ｐＨ調整剤、界面活性剤、顔料、防かび剤、防腐剤、消泡剤、増粘剤、バインダーなどのインクおよび塗料の分野において通常の添加剤を含有してよい。
【００２５】
本発明の放射線遮蔽用水性組成物は、水性組成物の安定性の観点から、分散剤を含有することが好ましい。分散剤としては、アンモニア、アミンおよび／または無機塩で中和した酸型分散剤を使用することが、水性分散体の安定性の観点から好ましい。該分散剤としては、例えばスルホン酸基、カルボン酸基などの酸基の、アルカリ金属塩、アンモニウム塩および／またはアミン塩などの、イオン性の親水性基を有する水溶性高分子が挙げられる。該水溶性高分子としては、例えば以下が挙げられる：カルボキシメチルセルロース塩およびビスコースなどのセルロース誘導体、アルギン酸塩、ゼラチン、アルブミン、カゼイン、アラビアガム、トラガントガム、リグニンスルホン酸塩などの天然高分子類、カチオンでんぷん、リン酸でんぷん、カルボキシメチルでんぷん塩などのでんぷん誘導体、ポリアクリル酸塩、ポリビニル硫酸塩、ポリ（４-ビニルピリジン）塩、ポリアミド、ポリアリルアミン塩、縮合ナフタレンスルホン酸塩、（α-メチル）スチレン-アクリル酸塩共重合物、（α-メチル）スチレン-メタクリル酸塩共重合物、（α-メチル）マレイン酸塩共重合物、アクリル酸エステル-アクリル酸塩共重合物、アクリル酸エステル-メタクリル酸塩共重合物、メタクリル酸エステル-アクリル酸塩共重合物、メタクリル酸エステル-メタクリル酸塩共重合物、スチレン-イタコン酸塩共重合物、イタコン酸エステル-イタコン酸塩共重合物、ビニルナフタレン-アクリル酸塩共重合物、ビニルナフタレン-メタクリル酸塩共重合物、ビニルナフタレン-イタコン酸塩共重合物。本発明の放射線遮蔽用水性組成物は、上記の分散剤を単独で含有してもよいし、２種以上を組み合わせて含有してもよい。分散剤として、２,００００〜１,０００,０００の範囲の重量平均分子量を有する水溶性高分子を使用することが、水性組成物の安定性の観点から好ましい。
【００２６】
分散剤として、スチレン-アクリル酸塩共重合物を使用することが、水性組成物の安定性の観点から、特に好ましい。スチレン-アクリル酸塩共重合物として、具体的には、例えばジョンソンポリマー社製の以下の市販品が挙げられる：ジョンクリル６１Ｊ（水溶液タイプ、重量分子量１２０００、酸価１９５）、ジョンクリル４５０（エマルションタイプ、重量分子量１０００００〜２０００００、酸価１００）、ジョンクリル６７（重量分子量１２５００、酸価２１３）、ジョンクリル６７８（重量分子量８５００、酸価２１５）、ジョンクリル５８６（重量分子量４６００、酸価１０８）、ジョンクリル６８０（重量分子量４９００、酸価２１５）、ジョンクリル６８３（重量分子量８０００、酸価１６０）、ジョンクリル６９０（重量分子量１６５００、酸価２４０）。フレーク状（固形状）のスチレン-アクリル酸塩共重合物を使用する場合、スチレン-アクリル酸塩共重合物を、水溶液化またはエマルション化して使用してよい。スチレン-アクリル酸塩共重合物を水溶液化またはエマルション化するために使用する中和塩としては、例えばアンモニア、水酸化カリウム、水酸化リチウムおよび水酸化ナトリウムなどの無機塩、トリエチルアミン、アミノメチルプロパノール、アミノメチルプロパンジオール、アミノエチルプロパンジオール、トリハイドロキシメチルアミノメタン、モノエタノールアミン、トリエタノールアミンおよびトリイソプロパノールアミンなどの有機アミン類が挙げられる。
【００２７】
分散剤の含有量は、水性組成物における粒子等の湿潤性および分散性、ならびに水性組成物の安定性の観点から、本発明の放射線遮蔽用水性組成物の全重量に基づいて好ましくは１重量％以上であり、より好ましくは３重量％以上である。また、水性組成物の粘性および安定性の観点から、本発明の放射線遮蔽用水性組成物中に含まれる放射線遮蔽粒子の全重量に基づいて好ましくは２００重量％以下であり、より好ましくは１００重量％以下である。
【００２８】
本発明の放射線遮蔽用水性組成物は、塗布膜の造膜性をより向上させるため、および／または、塗布膜の乾燥性を調整するために、溶媒を含有してよい。溶媒としては、例えばアルコール類、アルキルエーテルアルコール類、グリコール類、ジオール類などを使用してよい。アルコール類としては、例えばメタノール、エタノール、イソプロピルアルコールなどが挙げられる。アルキルエーテルアルコール類としては、例えばエチレングルコールモノメチルエーテル、ジエチレングリコールモノエチルエーテル、ジエチレングルコールモノブチルエーテル、トリエチレングリコールモノブチルエーテル、プロピレングリコールモノブチルエーテルなどが挙げられる。グリコール類としては、例えばエチレングリコール、ジエチレングリコール、トリエチレングリコール、テトラエチレングリコール、プロピレングリコール、ジプロピレングリコール、トリプロピレングリコール、数平均分子量２０００以下のポリエチレングリコールなどが挙げられる。ジオール類としては、例えばグリセリンなどが挙げられる。本発明の放射線遮蔽用水性組成物は、上記の溶媒を単独で含有してもよいし、２種以上を組み合わせて含有してもよい。
【００２９】
本発明の放射線遮蔽用水性組成物は、水性組成物のｐＨを調整するためにｐＨ調整剤を含有してよい。ｐＨ調整剤としては、例えば水酸化カリウム、水酸化ナトリウム、トリエタノールアミンなどが挙げられる。本発明の放射線遮蔽用水性組成物は、上記のｐＨ調整剤を単独で含有してよく、２種以上を組み合わせて含有してもよい。ｐＨ調整剤の含有量は、目的とするｐＨに応じて適宜選択することができる。
【００３０】
本発明の放射線遮蔽用水性組成物は、タングステン、モリブデンおよびそれらの酸化物からなる群から選択される成分を含む放射線遮蔽粒子の分散性をより向上させ、および／または、本発明の水性組成物の浸透性、湿潤性をより高めるために、界面活性剤を含有してよい。界面活性剤としては、例えばアニオン性界面活性剤、カチオン性界面活性剤、両性界面活性剤、ノニオン性界面活性剤などが挙げられる。
【００３１】
アニオン性界面活性剤としては、例えばカルボン酸塩、単純アルキル・スルホネート、変性アルキル・スルホネート、アルキル・アリル・スルホネート、アルキル硫酸エステル塩、硫酸化油、硫酸エステル、硫酸化脂肪酸モノグリセライド、硫酸化アルカノール・アミド、硫酸化エーテル、アルキルリン酸エステル塩、アルキル・ベンゼン・ホスホン酸塩、ナフタレンスルホン酸・ホルマリン縮合物などが挙げられる。
【００３２】
カチオン性界面活性剤としては、例えば単純アミン塩、変性アミン塩、テトラアルキル第４級アンモニウム塩、変性トリアルキル第４級アンモニウム塩、トリアルキル・ベンジル第４級アンモニウム塩、変性トリアルキル・ベンジル第４級アンモニウム塩、アルキル・ピリジニウム塩、変性アルキル・ピリジニウム塩、アルキル・キノリニウム塩、アルキル・ホスホニウム塩、アルキル・スルホニウム塩などが挙げられる。
【００３３】
両性界面活性剤としては、例えばベタイン、スルホベタイン、サルフェートベタインなどが挙げられる。
【００３４】
ノニオン性界面活性剤としては、例えば脂肪酸モノグリセリンエステル、脂肪酸ポリグリコールエステル、脂肪酸ソルビタンエステル、脂肪酸蔗糖エステル、脂肪酸アルカノールアミド、脂肪酸ポリエチレングリコール縮合物、脂肪酸アミドポリエチレングルコール縮合物、脂肪酸アルコール・ポリエチレン・グリコール縮合物、脂肪酸アミン・ポリエチレン・グリコール縮合物、脂肪酸メルカプタン・ポリエチレン・グリコール縮合物、アルキル・フェノール・ポリエチレン・グリコール縮合物、ポリプロピレン・グリコール・ポリエチレン・グリコール縮合物、アセチレンジオール、アセチレンジオールのエチレンオキシド付加物などが挙げられる。本発明の放射線遮蔽用水性組成物は、上記の界面活性剤を単独で含有してよく、２種以上を組み合わせて含有してもよい。
【００３５】
本発明の放射線遮蔽用水性組成物は、水性組成物の粘性を調整するために、増粘剤を含有してよい。増粘剤としては、例えば天然系多糖類および合成高分子系増粘剤が挙げられる。天然系多糖類としては、例えばグアーガム、ローカストビンガム、ガラクトマンナン、ペクチンおよびその誘導体、サイリュウムシュードガム、タマリンドウガム、微生物系のキサンタンガム、レオザンガム、ラムザンガム、ウエランガム、ジュランガム、海草多糖類のカラギーナン、アルギン酸およびその誘導体、樹脂多糖類のタラガントガム、セルロースおよびその誘導体が挙げられる。合成高分子系増粘剤としては、ポリアクリル酸およびその架橋型共重合体、ポリビニルアルコール、ポリビニルピロリドンおよびその誘導体、ポリビニルメチルエーテルおよびその誘導体、ポリエーテルアクリル樹脂およびシリコンアクリル樹脂の、水中活性剤乳化型エマルション、水中自己乳化型エマルション、水中コアシェル型エマルションが挙げられる。本発明の放射線遮蔽用水性組成物は、上記の増粘剤を単独で含有してよく、２種以上を組み合わせて含有してもよい。
【００３６】
本発明の放射線遮蔽用水性組成物は、本発明の放射線遮蔽用水性組成物を多様な基材に対してより良好に密着させるために、バインダーを含有してよい。バインダーとしては、例えば水溶性高分子、エマルジョン樹脂などが挙げられる。バインダーは、天然、半合成、合成のいずれであってもよい。具体的には、セルロース、でんぷんおよびそれらの変性体、天然ゴム、ロジンおよびその変性体、ポリビニルアルコール類、アクリル系樹脂、エポキシ樹脂、ウレタン樹脂、メラミン樹脂等をバインダーとして使用してよい。本発明の放射線遮蔽用水性組成物は、上記のバインダーを単独で含有してよく、２種以上を組み合わせて含有してもよい。
【００３７】
タングステン、モリブデンおよびそれらの酸化物からなる群から選択される成分を含む放射線遮蔽粒子の製造方法は、放射線遮蔽粒子が脱硝触媒または脱硫触媒に由来するものであれば特に限定されるものではなく、種々の方法で製造することができる。
【００３８】
本発明の一態様において、タングステン、モリブデンおよびそれらの酸化物からなる群から選択される成分を含む放射線遮蔽粒子を、例えば、タングステン、モリブデンおよびそれらの酸化物からなる群から選択される成分を含む粒子の凝集体であって、塊として市販されていることが多い脱硝触媒または脱硫触媒を、所望の粒径を有する粉体が得られるまで粉砕することによって製造する。市販の脱硝触媒または脱硫触媒を、例えばハンマーミルおよびクラッシャーなどの機械で破砕し、破砕した脱硝触媒または脱硫触媒をふるいにかけ、例えばミキサー、乳鉢、ボールミルおよびハンマーミルなどの機械でさらに微粉砕する。粉砕は湿式粉砕または乾式粉砕のいずれであってもよい。粉砕した脱硝触媒または脱硫触媒を、例えばふるいにかけて粗大粒子を除去し、好ましくは０.５ｍｍ以下、より好ましくは０.２ｍｍ以下の平均粒子径を有する粒子を得ることが、分散液がより均一になるため、放射線遮蔽効果の観点から好ましい。
【００３９】
タングステン、モリブデンおよびそれらの酸化物からなる群から選択される成分を含む粒子を、分散機を用いて水性溶媒に分散することにより、本発明の放射線遮蔽用水性組成物を製造することができる。分散機としては、何ら限定されるものではないが、ボールミル、サンドグラインダー、ダイノミル、スパイクミル、ＤＣＰミル、バスケットミル、ペイントコンディショナーなどの湿式メディア分散機、二本ロールミル、三本ロールミル、バンバリー、２軸ルーダー、ニーダーなどの混練装置、ナノマイザー、アルチマイザー、超音波分散機などのメディアレス分散機などを使用してよい。
【００４０】
本発明の放射線遮蔽用水性組成物の製造方法は、好ましくは、次の工程：
タングステン、モリブデンおよびそれらの酸化物からなる群から選択される少なくとも１種の成分を含む放射線遮蔽粒子を、脱硝触媒および／または脱硫触媒を粉砕して得る工程、および、
該粒子を、分散剤を含む水性溶媒に分散させる工程
を含む。
【００４１】
本発明の放射線遮蔽用水性組成物の製造方法は、より好ましくは、次の工程：
タングステン、モリブデンおよびそれらの酸化物からなる群から選択される少なくとも１種の成分を含む放射線遮蔽粒子を、脱硝触媒および／または脱硫触媒を粉砕して得る工程、および、
該粒子を、分散剤を含む水性溶媒に分散させる工程
を含み、ここで、脱硝触媒および／または脱硫触媒を粉砕して、０．２μｍ以下の平均一次粒子径を有し、水性組成物中で０．５μｍ未満の平均分散粒子径を有する放射線遮蔽粒子を得る方法である。
【００４２】
本発明の一態様において、タングステン、モリブデンおよびそれらの酸化物からなる群から選択される成分を含む放射線遮蔽粒子を、例えば顔料等の成分と共に、分散剤およびバインダー等の水溶性樹脂の溶解した水性溶媒に分散させることにより、インクとしての本発明の放射線遮蔽用水性組成物を製造することができる。
【００４３】
本発明の別の一態様において、タングステン、モリブデンおよびそれらの酸化物からなる群から選択される成分を含む放射線遮蔽粒子を、例えば分散剤で水性溶媒に分散させ、エマルジョンバインダーと混合することにより、塗料としての本発明の放射線遮蔽用水性組成物を製造することができる。
【００４４】
本発明の別の一態様において、タングステン、モリブデンおよびそれらの酸化物からなる群から選択される成分を含む放射線遮蔽粒子を、分散機を用いて分散剤およびバインダー等の水溶性樹脂の溶解した水性溶媒に分散することにより本発明の放射線遮蔽用水性組成物を製造し、得られた放射線遮蔽用水性組成物を顔料等の成分と共に混合、分散することにより、インクを製造することができる。
【００４５】
本発明の別の一態様において、タングステン、モリブデンおよびそれらの酸化物からなる群から選択される成分を含む放射線遮蔽粒子を、分散剤等の成分と共に分散機を用いて分散することにより本発明の放射線遮蔽用水性組成物を製造し、得られた放射線遮蔽用水性組成物をエマルジョンバインダー等の成分と共に混合、分散することにより、塗料を製造することができる。
【００４６】
本発明の水性組成物を材料に塗布し、場合により乾燥させて、放射線遮蔽材料を得ることができる。適当な材料としては、例えば繊維、不織布、紙、フィルム、木材、金属などが挙げられる。
【００４７】
本発明の水性組成物を、放射線遮蔽が必要な土壌や建物などの既設の成型物へ塗布して使用してもよい。
【００４８】
塗布方法としては、何ら限定されないが、例えばロールコーター、リバースロールコーター、グラビアコーター、クリーンコーティング、刷毛、ローラー、スプレー、ディッピング、含浸等を用いて塗布することができる。
【００４９】
本発明の別の一態様において、本発明の水性組成物を生地の上にスプレーし、乾燥させることにより、放射線遮蔽効果を有する生地を得て、該生地から放射線遮蔽効果を有する被服を製造することができる。
【実施例】
【００５０】
以下の実施例において、本発明をさらに詳細に説明するが、本発明は以下の実施例に限定されるものではない。
【００５１】
〔タングステン、モリブデンおよびそれらの酸化物からなる群から選択される成分を含む放射線遮蔽粒子の製造〕
製造例１
酸化チタン８８.５％、酸化タングステン６.５％および五酸化バナジウム０．５％を含有する使用済みの脱硝触媒（ＮＰＳＫ-００１（使用済み）、日揮触媒化成社製）を粉砕した。
【００５２】
製造例２
製造例１において、使用済みの脱硝触媒に代えて、未使用の脱硝触媒（ＮＰＳＫ-００１（未使用）、日揮触媒化成社製）を用いたこと以外は製造例１と同様にして、放射線遮蔽粒子を得た。
【００５３】
〔平均一次粒子径の測定〕
製造例１および２において得た放射線遮蔽粒子のＳＥＭ画像を、ＦＥ-ＳＥＭ Ｓ-５２００（日立ハイテクノロジーズ製）を用いて、３０ｋＶにて得た。放射線遮蔽粒子は、一次粒子が房状に凝集した形状を有していた。得られたＳＥＭ画像上の粒子１００個を任意に選択し、その長径を測定する。その結果、製造例１において得た粒子は、０.０３μｍの平均一次粒子径を有していた。製造例２において得た粒子は、０.０３μｍの平均一次粒子径を有していた。
【００５４】
〔放射線遮蔽用水性組成物の製造〕
実施例１
製造例１で得た放射線遮蔽粒子５５部、スチレン・アクリル酸共重合体（ジョンクリルＨＰＤ１９６、ＢＡＳＦ社製、固形分３６％）１８部、消泡剤０．１部、防腐剤０．１部およびイオン交換水２７部を、ペイントシェーカー（浅田鉄工社製）を用いて混合し、３０分間かけて分散させて、放射線遮蔽用水性組成物１を得た。
【００５５】
実施例２
実施例１において、製造例１で得た放射線遮蔽粒子に代えて、製造例２で得た放射線遮蔽粒子を用いたこと以外は実施例１と同様にして、放射線遮蔽用水性組成物２を得た。
【００５６】
実施例３
実施例１において、製造例１で得た放射線遮蔽粒子５５部に代えて、製造例１で得た放射線遮蔽粒子３０部およびタングステン単体の粉末（日本新金属社製、粒径４．００μｍ〜７．９９μｍ）２５部を用いたこと以外は実施例１と同様にして、放射線遮蔽用水性組成物３を得た。
【００５７】
比較例１
ケイ素で表面処理された酸化チタン（タイピュアＲ−９３１、デュポン社製）６０部、スチレン・アクリル酸共重合体（ジョンクリルＨＰＤ１９６、ＢＡＳＦ社製、固形分３６％）３部、消泡剤０．１部、防腐剤０．１部およびイオン交換水３７部を、ペイントシェーカー（浅田鉄工社製）を用いて混合し、３０分間かけて分散させて、放射線遮蔽用水性組成物４を得た。
【００５８】
比較例２
タングステン単体の粉末（日本新金属社製、粒径４．００μｍ〜７．９９μｍ）７０部部、スチレン・アクリル酸共重合体（ジョンクリルＨＰＤ１９６、ＢＡＳＦ社製、固形分３６％）２部、消泡剤０．１部、防腐剤０．１部およびイオン交換水２８部を、ペイントシェーカー（浅田鉄工社製）を用いて混合し、３０分間かけて分散させて、放射線遮蔽用水性組成物５を得た。
【００５９】
〔平均分散粒子径の測定〕
実施例１の放射線遮蔽用水性組成物をイオン交換水で希釈して測定用試料を調製した。平均分散粒子径の測定は、マイクロトラックＵＰＡ（日機装社製、動的散乱法）を用いて行った。実施例１の放射線遮蔽用水性組成物中の放射線遮蔽粒子の平均分散粒子径は０．２４μｍであった。同様にして測定して、実施例２の放射線遮蔽用水性組成物中の放射線遮蔽粒子の平均分散粒子径は０．３３μｍであった。比較例１の放射線遮蔽用水性組成物中の粒子の平均分散粒子径は０．３１μｍであった。比較例２の放射線遮蔽用水性組成物中の粒子の平均分散粒子径は５．０μｍであった。なお、実施例３の放射線遮蔽用水性組成物中には、上記のように、製造例１で得た放射線遮蔽粒子に加えて、粒径４．００μｍ〜７．９９μｍのタングステン単体の粉末が含まれている。そのため、実施例３の放射線遮蔽用水性組成物を孔径３μｍのメンブランフィルター（アドバンテック東洋社製）に通過させて上記タングステン単体の粒子を取り除いて得たろ液をイオン交換水で希釈し、該希釈液について、マイクロトラックＵＰＡを用いて平均分散粒子径の測定を行った。その結果、実施例３の放射線遮蔽用水性組成物中の放射線遮蔽粒子の平均分散粒子径は０．２９μｍであった。
【００６０】
〔塗料の製造〕
放射線遮蔽用水性組成物１〜４、７０部およびスチレン・アクリル共重合体樹脂（ジョンクリルＰＤＸ７３４１、ＢＡＳＦ社製）３０部を、撹拌機（アズワン社製、「スリーワンモーター」）を用いて混合撹拌し、塗料組成物１〜４を得た。また、放射線遮蔽用水性組成物５、５５部、スチレン・アクリル共重合体樹脂（ジョンクリルＰＤＸ７３４１、ＢＡＳＦ社製）３０部およびイオン交換水１５部を、撹拌機（アズワン社製、「スリーワンモーター」）を用いて混合撹拌し、塗料組成物５を得た。
【００６１】
〔放射線遮蔽効果の評価〕
福島県の放射線汚染地域に存在する一戸建て住宅の庭から土壌を採取し、汚染土壌２００ｇをポリエチレン製の袋に入れて、袋の上から直接、土壌の放射線量を測定した。測定は、シンチレーション式サーベイメーター（株式会社ＪＢジャパン・ブランド製「ＪＢ５０００」）およびＧＭサーベイメーター（日立アロカメディカル株式会社製）の２つの測定機器を用いて行った。なお、シンチレーション式サーベイメーターは一般にγ線への感度が良好であり、ＧＭサーベイメーターは一般にβ線への感度が良好な測定機器である。得られた結果を表１に示す。
【００６２】
ホモディスパー型の羽根を取り付けた撹拌機（ＰＲＩＭＩＸ製）をセットした内容量４リットルのステンレス容器に、２リットルの水を入れ、６００ｒｐｍで撹拌しながら上記の土壌２００ｇを少量ずつ添加した。次いで、回転数を３０００ｒｐｍまで上げ、さらに３分間撹拌した後、２０ｇの塗料組成物１を１分間かけて少量ずつ添加し、５分間撹拌した。次に、撹拌機の羽根をホモディスパー型の羽根から２枚スクリュー型の羽根に変更し、６００ｒｐｍで撹拌しながら無機系凝集剤ＣＳ８０Ｓ（スバル興業社製）を４ｇ添加し、その後、固形分が全て沈降するまで撹拌した。次いで、上澄み水を除去し、得られた凝集物の全量をＳＯＭＥＬＡ社製の高速脱水機Ｃ１４ＬＳＳに投入し、脱水した。脱水後の凝集物の放射線量はシンチレーション式サーベイメーターにて測定して１．４０μＳｖ/ｈであり、ＧＭサーベイメーターで測定して６８２ｃｐｍであった。得られた結果を表１に示す。
【００６３】
塗料組成物１に代えて塗料組成物２〜５を使用したこと以外は上記と同様にして放射線遮蔽率を測定した。得られた結果を表１に示す。
【００６４】
【表１】
2015212670.tif 000002